(57)【要約】  本発明は、少なくとも１つのＮＣＯ反応性結合を含む成分Ａ）及び少なくとも１つのポリイソシアネートを含む成分Ｂ）を含有する二成分系であって、成分Ａ）が、成分Ａ）の全重量に対して、≧４００〜≦９５００重量ｐｐｍの水を含有し、成分Ａ）及び／又は成分Ｂ）が、少なくとも１つの熱潜在性無機スズ含有触媒を含有することを特徴とする、二成分系に関する。本発明はまた、基材上にコーティングを製造するための方法、この方法で得ることができるコーティング、二成分系における成分Ａ）又はＢ）の使用、及びコーティングで被覆された基材、特に被覆された車体又は乗り物部品に関する。【特許請求の範囲】
【請求項１】
少なくとも１つのＮＣＯ反応性化合物を含む成分Ａ）及び少なくとも１つのポリイソシアネートを含む成分Ｂ）を含有する二成分系であって、前記成分Ａ）が、前記成分Ａ）の全重量に基づいて、≧４００〜≦９５００ｐｐｍｗの水を含有し、前記成分Ａ）及び／又は前記成分Ｂ）が、少なくとも１つの熱潜在性無機スズ含有触媒を含有することを特徴とする、二成分系。
【請求項２】
前記成分Ａ）が、前記成分Ａ）の全重量に基づいて、≧５０１〜≦６５００ｐｐｍｗ、好ましくは≧７００〜≦５０００ｐｐｍｗ、特に好ましくは≧１００１〜≦４０００ｐｐｍｗ、非常に特に好ましくは≧１４００〜≦２４００ｐｐｍｗの水を含有することを特徴とする、請求項１に記載の二成分系。
【請求項３】
前記ＮＣＯ反応性化合物が、ポリヒドロキシル化合物であることを特徴とする、請求項１又は２に記載の二成分系。
【請求項４】
前記ポリイソシアネートが、脂肪族及び／又は脂環式ポリイソシアネートであることを特徴とする、請求項１〜３のいずれかに記載の二成分系。
【請求項５】
前記ポリイソシアネートが、ヘキサメチレンジイソシアネート及び／又はペンタメチレンジイソシアネートの誘導体であり、好ましくはヘキサメチレンジイソシアネートトリマー及び／又はペンタメチレンジイソシアネートトリマーであることを特徴とする、請求項１〜４のいずれかに記載の二成分系。
【請求項６】
前記熱潜在性無機スズ含有触媒が、式Ｉ、ＩＩ、若しくはＩＩＩの環式スズ化合物又はそれらの混合物を含み：
【化１】
2019518097.tif 000022
【化２】
2019518097.tif 000023
（ここで、ｎ＞１）、
【化３】
2019518097.tif 000024
（ここで、ｎ＞１）、
式中：
Ｄは、−Ｏ−、−Ｓ−、又は−Ｎ（Ｒ１）−を表し、
ここで、Ｒ１は、最大２０個の炭素原子を有し、酸素、硫黄、窒素の群からのヘテロ原子を含有していてもよい、飽和若しくは不飽和、直鎖若しくは分岐、脂肪族若しくは脂環式ラジカル、又は置換されていてもよい芳香族若しくは芳香脂肪族ラジカルを表すか、又は水素若しくはラジカル
【化４】
2019518097.tif 000025
であるか、
又はＲ１及びＬ３が一緒になって−Ｚ−Ｌ５−を表し；
Ｄ＊は、−Ｏ−又は−Ｓ−を表し；
Ｘ、Ｙ、及びＺは、式−Ｃ（Ｒ２）（Ｒ３）−、−Ｃ（Ｒ２）（Ｒ３）−Ｃ（Ｒ４）（Ｒ５）−、若しくは−Ｃ（Ｒ２）（Ｒ３）−Ｃ（Ｒ４）（Ｒ５）Ｃ（Ｒ６）（Ｒ７）−を有するアルキレンラジカル、又は式
【化５】
2019518097.tif 000026
若しくは
【化６】
2019518097.tif 000027
を有するオルト−アリーレンラジカルから選択される同一若しくは異なるラジカルを表し、
ここで、Ｒ２〜Ｒ１１は、独立して、最大２０個の炭素原子を有し、酸素、硫黄、窒素の群からのヘテロ原子を含有していてもよい、飽和若しくは不飽和、直鎖若しくは分岐、脂肪族若しくは脂環式、又は置換されていてもよい芳香族若しくは芳香脂肪族ラジカルを表すか、又は水素であり；
Ｌ１、Ｌ２、及びＬ５は、独立して、−Ｏ−、−Ｓ−、−ＯＣ（＝Ｏ）−、−ＯＣ（＝Ｓ）、−ＳＣ（＝Ｏ）−、−ＳＣ（＝Ｓ）−、ＯＳ（＝Ｏ）２Ｏ−、−ＯＳ（＝Ｏ）２−、又は−Ｎ（Ｒ１２）−を表し、
ここで、Ｒ１２は、最大２０個の炭素原子を有し、酸素、硫黄、窒素の群からのヘテロ原子を含有していてもよい、飽和若しくは不飽和、直鎖若しくは分岐、脂肪族若しくは脂環式ラジカル、又は置換されていてもよい芳香族若しくは芳香脂肪族ラジカルを表すか、又は水素であり；
Ｌ３及びＬ４は、独立して、−ＯＨ、−ＳＨ、−ＯＲ１３、−Ｈａｌ、−ＯＣ（＝Ｏ）Ｒ１４、−ＳＲ１５、−ＯＣ（＝Ｓ）Ｒ１６、−ＯＳ（＝Ｏ）２ＯＲ１７、−ＯＳ（＝Ｏ）２Ｒ１８、又は−ＮＲ１９Ｒ２０を表すか、又はＬ３及びＬ４は一緒になって−Ｌ１−Ｘ−Ｄ−Ｙ−Ｌ２−を表し、
ここで、Ｒ１３〜Ｒ２０は、独立して、最大２０個の炭素原子を有し、酸素、硫黄、窒素の群からのヘテロ原子を含有していてもよい、飽和若しくは不飽和、直鎖若しくは分岐、脂肪族若しくは脂環式、又は置換されていてもよい芳香族若しくは芳香脂肪族ラジカルを表すか、又は水素である
ことを特徴とする、請求項１〜５のいずれかに記載の二成分系。
【請求項７】
ａ１）基材を提供する工程と；
ｂ１）請求項１〜６のいずれかに記載の少なくとも１つの二成分系を適用する工程と；
ｃ１）加熱によりコーティングを硬化させる工程と
を含む、基材上にコーティングを製造するための方法。
【請求項８】
ａ２）基材を提供する工程と；
ｂ２）少なくとも１つのＮＣＯ反応性化合物を含む成分Ａ）及び少なくとも１つのポリイソシアネートを含む成分Ｂ）を含有する少なくとも１つの二成分系を適用する工程であって、成分Ａ）及び／又は成分Ｂ）が少なくとも１つの熱潜在性無機スズ含有触媒を含有する工程と；
ｃ２）加熱によりコーティングを硬化させる工程と
を含む、基材上にコーティングを製造するための方法であって、工程ｂ２）で適用中の前記二成分系が、前記成分Ａ）の全重量に基づいて、≧４００〜≦９５００ｐｐｍｗの水を適用雰囲気から吸収することを特徴とする、方法。
【請求項９】
工程ｂ２）で適用中の前記二成分系が、前記成分Ａ）の全重量に基づいて、≧５０１〜≦６５００ｐｐｍｗ、好ましくは≧７００〜≦５０００ｐｐｍｗ、特に好ましくは≧１００１〜≦４０００ｐｐｍｗ、非常に特に好ましくは≧１４００〜≦２４００ｐｐｍｗの水を吸収することを特徴とする、請求項８に記載の方法。
【請求項１０】
前記基材が、プラスチック及び／又は金属で完全に又は部分的に作製された表面を有することを特徴とする、請求項７〜９のいずれかに記載の方法。
【請求項１１】
請求項１〜６のいずれかに記載の二成分系で使用するための成分Ａ）。
【請求項１２】
請求項１〜６のいずれかに記載の二成分系で使用するための成分Ｂ）。
【請求項１３】
請求項７〜１０のいずれかに記載の方法によって製造される又は製造可能なコーティング。
【請求項１４】
前記基材が、シャーシ、特に乗り物のシャーシ、又はその一部であってもよい、請求項１３に記載のコーティングで被覆された基材。
【請求項１５】
前記シャーシ又はその一部が、金属、プラスチック、又はそれらの混合物から選択される材料のうちの１つ以上を含むことを特徴とする、請求項１４に記載の基材。
【発明の詳細な説明】
【技術分野】
【０００１】
本発明は、二成分系と、基材上、特に自動車ボディ又は自動車部品上にコーティングを製造するための方法と、この方法により得られるコーティングとに関する。本発明はさらに、二成分系における成分Ａ）又はＢ）の使用と、コーティングで被覆された基材、特に被覆された自動車ボディ又は自動車部品とに関する。
【背景技術】
【０００２】
ポリウレタンコーティングは、長年にわたり既知であり、多くの分野で使用されている。それらは一般に、適用直前に混合することによってヒドロキシル成分（成分Ａ）及びポリイソシアネート成分（成分Ｂ）から製造される（二成分技術）。
【０００３】
二成分系におけるヒドロキシル成分は、含水量に関して一般的な仕様に従うので、５００ｐｐｍ以下の含水量を有する溶剤は、ポリウレタン化学に好適であると特定される。
【０００４】
しかしながら、ヒドロキシル成分の含水量がラッカーの硬化反応の化学量論の変化に影響を及ぼすので、通常、５００ｐｐｍよりも著しく少ない含水量が求められている。例えば、プラスチックラッカー塗装用の二成分ポリウレタンクリアコートでは、これは次のように現れる：１００部のポリオール成分対３５部の硬化剤の架橋比。供給された硬化剤の当量（ＮＣＯ）：３０６ｇ。硬化剤１当量あたり８７５ｇのポリオール成分が使用される。１０００ｐｐｍの含水量では、０．０５モルに相当する０．８７５ｇの水が存在する。これは、水との反応によりアミンを得るイソシアネート基（ＮＣＯ基）の理論的損失が５％に相当する。再び同じ量のＮＣＯ基が、その後の尿素形成によって理論的に消費され得、したがってＮＣＯ基の全損失は、最大１０％である。
【０００５】
水との反応によるより高いＮＣＯ損失では、架橋の化学量論は既に許容できない程度に影響され、その結果、実際にポリオール成分中の含水量は、５００ｐｐｍ未満又は最大でも１０００ｐｐｍ未満に保持される。
【０００６】
国際公開第２０１３／０７６２０８号には、ポリアクリレート成分と、組成物の全量に基づいて、１重量％以下の非常に低い含水量を有する架橋剤成分とからなる溶剤含有クリアコートコーティング組成物が開示されている。しかしながら、国際公開第２０１３／０７６２０８号は、含水量をその中で使用される「溶剤含有」という用語の定義として規定しているのみであり、架橋反応について詳述していない。
【０００７】
耐光性コーティングは、一般に、芳香族に結合したイソシアネート基を有する生成物と比較して、はるかにゆっくりとヒドロキシル成分と反応する脂肪族ポリイソシアネートをベースとするポリイソシアネート成分を用いる。したがって、反応は、ほとんどの場合触媒されなければならない。さらに、混合物は、反応をさらに促進させるために可能な場合に加熱される。本明細書で有利であると判明した触媒は、有機スズ化合物、特にジブチルスズジラウレート（ＤＢＴＬ）である。これらは、有害な生態学的プロファイルの一般的な欠点を有しており、例えば、既に有機スズ化合物の物質クラスが、殺生物剤として添加されている海洋コーティングから完全に禁止されている。
【０００８】
イソシアネート基とＮＣＯ反応性基との間の架橋反応はゆっくりと進行し、触媒作用によって著しく迅速に進行するので、室温でさえ、狭い使用窓（ポットライフ）のみが二成分系の即時配合された混合物の使用のために残存し、これは触媒の存在によりさらに短縮される。
【０００９】
スプレー塗装、特に溶剤含有クリアコートにおけるさらに重要な側面は、硬化後のラッカーの外観である。前記外観は、まだ湿っているラッカーが基材上に膜を形成する流動段階において、及びオーブン中での加熱の結果としてラッカー材料が溶剤を放出する最初の乾燥期間において、実質的に決定され、初期の架橋反応は、連続膜を形成する。
【００１０】
２つの成分の混合後に架橋反応をほとんど促進しないが、適用後に前記反応を著しく促進する触媒を開発する試みは不十分ではない。したがって、国際公開第２０１１／０５１２４７号には、とりわけ、ポリイソシアネートを熱潜在性無機スズ含有触媒の存在下でＮＣＯ反応性化合物と反応させるコーティング分野において使用するためのポリイソシアネート重付加生成物が記載されている。しかしながら、これでさえ、コーティング組成物に必要とされるように、習慣的に使用される触媒、特にＤＢＴＬと比較して、再現可能に延長されたポットライフをすべての二成分系について確実にすることはできない。
【先行技術文献】
【特許文献】
【００１１】
【特許文献１】国際公開第２０１３／０７６２０８号
【特許文献２】国際公開第２０１１／０５１２４７号
【発明の概要】
【００１２】
したがって、本発明の目的は、成分Ａ）と成分Ｂ）との混合時に、温度を上昇させることによって適用された二成分系を硬化させるための熱潜在性触媒の触媒活性に悪影響を及ぼすことなく、基材のコーティングのための再現可能に延長されたポットライフを示す二成分系を提供することである。また、二成分系から得られるコーティングの物理的特性、特に硬度の発現が、非熱潜在性触媒で製造され、従来技術から既知であるコーティングと少なくとも等しいことが保証されるべきである。
【００１３】
この目的は、本発明に従い、少なくとも１つのＮＣＯ−反応性化合物を含む成分Ａ）及び少なくとも１つのポリイソシアネートを含む成分Ｂ）を含有する二成分系であって、成分Ａ）が、成分Ａ）の全重量に基づいて、≧４００〜≦９５００ｐｐｍｗの水を含有し、成分Ａ）及び／又は成分Ｂ）が、少なくとも１つの熱潜在性無機スズ含有触媒を含有することを特徴とする二成分系によって解決された。
【００１４】
驚くべきことに、成分Ａ）中のある特定の量の水、好ましくはポリウレタン化学のために特定された限度を超える量の水が、硬化に対する後の触媒作用を損うことなく、熱潜在性無機スズ含有触媒を含有する二成分系において著しく延長されたポットライフをもたらすことが分かった。同時に、得られたコーティングの物理的特性、特に硬度の発現は、少なくとも同じレベルで維持される。
【発明を実施するための形態】
【００１５】
第１の好ましい実施形態では、成分Ａ）は、成分Ａ）の全重量に基づいて、≧５０１〜≦６５００ｐｐｍｗ、好ましくは≧７００〜≦５０００ｐｐｍｗ、特に好ましくは≧１００１〜≦４０００ｐｐｍｗ、非常に特に好ましくは≧１４００〜≦２４００ｐｐｍｗの水を含有する。これは、ポットライフがさらに延長され、熱潜在性触媒の熱潜在性作用がさらに増幅されるという利点を有する。さらに、製造されたコーティングのラッカーの外観がさらに改善され、二成分系の適用がさらに容易になる。
【００１６】
本発明の文脈において、含水量は、ＤＩＮ５３７１５（ＤＩＮ５３７１５は、ＤＩＮ５１７７７パート１（１９７３年版）に基づく）に従った容積法としてのカールフィッシャー滴定によって決定される。含水量の測定範囲は、０．０１〜＜９９重量％である。
【００１７】
本発明の文脈において、ポットライフは、塗料がその粘度を２倍にした時間として定義される（ＤＩＮカップ、４ｍｍの流出時間を２倍にすることによって間接的に決定される）。
【００１８】
本発明によれば、二成分系の少なくとも成分Ａ）、好ましくは成分Ａ）のみが上記の量の範囲の水を含有することが提供される。この水は、任意の所望の経路によって成分Ａ）に導入され得、これらの経路は、成分Ａ）中に必要な水の全量を達成するために互いに補完し得る。例えば、成分Ａ）中に存在する化合物、特にＮＣＯ反応性化合物を介した生成の結果として、適切な量の水が導入され得る。同様に、成分Ａ）自体に水を添加することも可能である。
【００１９】
さらに好ましい実施形態では、成分Ａ）中の水は、別個に添加され、及び／又は生成の結果としてＮＣＯ反応性化合物中に存在する。
【００２０】
本発明によれば、「含む（ｃｏｍｐｒｉｓｉｎｇ）」又は「含有する（ｃｏｎｔａｉｎｉｎｇ）」という表現は、好ましくは、「本質的に〜からなる（ｃｏｎｓｉｓｔｉｎｇ  ｅｓｓｅｎｔｉａｌｌｙ  ｏｆ）」及び特に好ましくは「からなる（ｃｏｎｓｉｓｔｉｎｇ  ｏｆ）」を意味する。
【００２１】
本発明によれば、成分Ａ）は、少なくとも１つのＮＣＯ反応性（イソシアネート反応性）化合物を含む。ＮＣＯ反応性化合物は、ポリイソシアネートと反応して重付加化合物、特にポリウレタンを生成することができる化合物を意味すると理解される。本発明の文脈において、ポリイソシアネートは、１分子あたり少なくとも２つのイソシアネート基を有する化合物である。
【００２２】
使用されるＮＣＯ反応性化合物は、少なくとも１．５の平均ＯＨ又はＮＨ官能価を有する当業者に既知の任意の化合物であり得る。これらは、例えば、低分子量ジオール（例えば、エタン−１，２−ジオール、プロパン−１，３−又は−１，２−ジオール、ブタン−１，４−ジオール）、トリオール（例えば、グリセロール、トリメチロールプロパン）及びテトラオール（例えば、ペンタエリスリトール）、短鎖ポリアミンであり得るが、ポリヒドロキシル化合物、例えば、ポリエーテルポリオール、ポリエステルポリオール、ポリウレタンポリオール、ポリシロキサンポリオール、ポリカーボネートポリオール、ポリエーテルポリアミン、ポリブタジエンポリオール、ポリアクリレートポリオール及び／又はポリメタクリレートポリオール、並びにそれらのコポリマーもあり得、以下ポリアクリレートポリオールと呼ばれる。
【００２３】
さらに好ましい実施形態では、ＮＣＯ反応性化合物は、ポリヒドロキシル化合物である。
【００２４】
ポリヒドロキシル化合物は、好ましくは、ポリスチレン標準に対するゲル浸透クロマトグラフィー（ＧＰＣ）によって測定して、＞５００ダルトン、より好ましくは８００〜１０００００ダルトン、特に１０００〜５００００ダルトンの質量平均分子量Ｍｗを有する。
【００２５】
ポリヒドロキシル化合物は、好ましくは３０〜４００ｍｇＫＯＨ／ｇ、特に１００〜３００ＫＯＨ／ｇのＯＨ価を有する。ヒドロキシル価（ＯＨ価）は、アセチル化において１ｇの物質が結合した酢酸の量に等しいｍｇ数の水酸化カリウムを指す。決定では、試料を無水酢酸／ピリジンで煮沸し、形成された酸を水酸化カリウム溶液で滴定する（ＤＩＮ５３２４０−２）。
【００２６】
ポリヒドロキシル化合物のＤＩＮ  ＥＮ  ＩＳＯ１１３５７−２によるＤＳＣ測定を用いて測定したガラス転移温度は、好ましくは−１５０〜１００℃、より好ましくは−１２０℃〜８０℃である。
【００２７】
ポリエーテルポリオールは、それ自体既知の方法で、塩基触媒下での好適な出発分子のアルコキシル化によって、又は二重金属シアン化物化合物（ＤＭＣ化合物）を使用して得ることができる。ポリエーテルポリオールの製造に好適な出発分子は、例えば、単純な低分子量ポリオール、水、少なくとも２つのＮ−Ｈ結合を有する有機ポリアミン、又はそのような出発分子の任意の所望の混合物である。
【００２８】
アルコキシル化、特にＤＭＣ法によるポリエーテルポリオールの製造のための好ましい出発分子は、特に単純なポリオール、例えばエチレングリコール、プロピレン１，３−グリコール及びブタン−１，４−ジオール、ヘキサン−１，６−ジオール、ネオペンチルグリコール、２−エチルヘキサン−１，３−ジオール、グリセロール、トリメチロールプロパン、ペンタエリスリトール、並びにそのようなポリオールと、例えば以下の実施例で特定されるタイプのジカルボン酸との低分子量ヒドロキシル含有エステル、又はそのような単純ポリオールの低分子量エトキシル化若しくはプロポキシル化生成物、又はそのような修飾若しくは非修飾アルコールの任意の所望の混合物である。アルコキシル化に好適なアルキレンオキシドは、特にエチレンオキシド及び／又はプロピレンオキシドであり、アルコキシル化に任意の順序で、又は混合物中で使用することができる。
【００２９】
好適なポリエステルポリオールは、例えば欧州特許第Ａ−０９９４１１７号及び同第Ａ−１２７３６４０号に記載されている。ポリエステルポリオールは、低分子量ポリカルボン酸誘導体、例えば、コハク酸、アジピン酸、スベリン酸、アゼライン酸、セバシン酸、ドデカン二酸、無水テトラヒドロフタル酸、無水ヘキサヒドロフタル酸、無水テトラクロロフタル酸、無水エンドメチレンテトラヒドロフタル酸、無水グルタル酸、マレイン酸、無水マレイン酸、フマル酸、二量体脂肪酸、三量体脂肪酸、フタル酸、無水フタル酸、イソフタル酸、テレフタル酸、クエン酸、若しくはトリメリット酸と、低分子量ポリオール、例えばエチレングリコール、ジエチレングリコール、ネオペンチルグリコール、ヘキサンジオール、ブタンジオール、プロピレングリコール、グリセロール、トリメチロールプロパン、１，４−ヒドロキシメチルシクロヘキサン、２−メチルプロパン−１，３−ジオール、ブタン−１，２，４−トリオール、トリエチレングリコール、テトラエチレングリコール、ポリエチレングリコール、ジプロピレングリコール、ポリプロピレングリコール、ジブチレングリコール、及びポリブチレングリコールとの重縮合による、又はε−カプロラクトンのような環式カルボン酸エステルの開環重合による既知の方法で製造することができる。さらに、ヒドロキシカルボン酸誘導体、例えば乳酸、桂皮酸、又はω−ヒドロキシカプロン酸を重縮合してポリエステルポリオールを得ることも可能である。しかしながら、オレオケミカル由来のポリエステルポリオールを使用することも可能である。そのようなポリエステルポリオールは、例えば、少なくとも部分的にオレフィン性不飽和の脂肪酸含有脂肪混合物のエポキシ化トリグリセリドを１〜１２個の炭素原子を有する１つ以上のアルコールと完全に開環させ、続いてアルキルラジカル中に１〜１２個の炭素原子を有するアルキルエステルポリオールへのトリグリセリド誘導体の部分エステル交換によって製造することができる。
【００３０】
ポリウレタンポリオールは、好ましくはポリエステルポリオールプレポリマーと好適なジ又はポリイソシアネートとの反応により製造され、例えば欧州特許第Ａ−１２７３６４０号に記載されている。好適なポリシロキサンポリオールは、例えば国際公開第Ａ−０１／０９２６０号に記載されており、そこに引用されているポリシロキサンポリオールは、好ましくはさらなるポリヒドロキシル化合物、特により高いガラス転移温度を有するものと組み合わせて使用することができる。
【００３１】
本発明に従う非常に特に好ましいポリアクリレートポリオールは、一般にコポリマーであり、それぞれポリスチレン標準に対してゲル浸透クロマトグラフィー（ＧＰＣ）を用いて測定して、好ましくは１０００〜２００００ダルトン、特に５０００〜１００００ダルトンの質量平均分子量Ｍｗを有する。コポリマーのガラス転移温度は、一般に−１００℃〜１００℃、特に−５０℃〜８０℃（ＤＩＮ  ＥＮ  ＩＳＯ１１３５７−２に従ったＤＳＣ測定により測定）である。
【００３２】
ポリアクリレートポリオールは、好ましくは６０〜２５０ｍｇＫＯＨ／ｇ、特に７０〜２００ＫＯＨ／ｇのＯＨ価、及び０〜３０ｍｇＫＯＨ／ｇの酸価を有する。本明細書での酸価は、それぞれの化合物１ｇの中和に使用される水酸化カリウムのｍｇ数を指す（ＤＩＮ  ＥＮ  ＩＳＯ２１１４）。
【００３３】
好適なポリアクリレートポリオールの製造は、それ自体当業者に既知である。それらは、ヒドロキシル基を有するオレフィン性不飽和モノマーのフリーラジカル重合によって、又はヒドロキシル基を有するオレフィン性不飽和モノマーと他のオレフィン性不飽和モノマー、例えば、エチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、アミルアクリレート、アミルメタクリレート、ヘキシルアクリレート、ヘキシルメタクリレート、エチルヘキシルアクリレート、エチルヘキシルメタクリレート、３，３，５−トリメチルヘキシルアクリレート、３，３，５−トリメチルヘキシルメタクリレート、ステアリルアクリレート、ステアリルメタクリレート、ラウリルアクリレート若しくはラウリルメタクリレート、シクロアルキルアクリレート、及び／又はシクロアルキルメタクリレート、例えば、シクロペンチルアクリレート、シクロペンチルメタクリレート、イソボルニルアクリレート、イソボルニルメタクリレート、又は特にシクロヘキシルアクリレート及び／若しくはシクロヘキシルメタクリレートとのフリーラジカル共重合によって得られてもよい。ヒドロキシル基を有する好適なオレフィン性不飽和モノマーは、特に２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、３−ヒドロキシブチルアクリレート、３−ヒドロキシブチルメタクリレート、特に４−ヒドロキシブチルアクリレート及び／又は４−ヒドロキシブチルメタクリレートである。
【００３４】
ポリアクリレートポリオールに使用されるさらなるモノマー単位は、ビニル芳香族炭化水素、例えばビニルトルエン、α−メチルスチレン、又は特にアクリル酸若しくはメタクリル酸のスチレン、アミド、若しくはニトリル、ビニルエステル又はビニルエーテル、特に少量のアクリル酸及び／又はメタクリル酸であり得る。
【００３５】
本発明によれば、成分Ｂ）は少なくとも１つのポリイソシアネートを含む。
【００３６】
本明細書で使用されるポリイソシアネートは、原則として、ポリイソシアネート重付加生成物、特にポリウレタンの製造に好適であることが当業者に既知の任意のポリイソシアネート、特に、１分子あたり少なくとも２つのイソシアネート基を有する、有機脂肪族、脂環式、芳香脂肪族及び／又は芳香族ポリイソシアネート、並びにそれらの混合物の群であり得る。この種のポリイソシアネートの例は、ジ又はトリイソシアネート、例えばブタン１，４−ジイソシアネート、ペンタン１，５−ジイソシアネート（ペンタメチレンジイソシアネート、ＰＤＩ）、ヘキサン１，６−ジイソシアネート（ヘキサメチレンジイソシアネート、ＨＤＩ）、４−イソシアナトメチルオクタン１，８−ジイソシアネート（トリイソシアナトノナン、ＴＩＮ）、４，４’−メチレンビス（シクロヘキシルイソシアネート）（Ｈ１２ＭＤＩ）、３，５，５−トリメチル−１−イソシアナト−３−イソシアナトメチルシクロヘキサン（イソホロンジイソシアネート、ＩＰＤＩ）、１，３−及び１，４−ビス（イソシアナトメチル）シクロヘキサン（Ｈ６ＸＤＩ）、ナフタレン１，５−ジイソシアネート、ジイソシアナトジフェニルメタン（２，２’−、２，４’−、及び４，４’−ＭＤＩ又はそれらの混合物）、ジイソシアナトメチルベンゼン（トルイレン２，４−及び２，６−ジイソシアネート、ＴＤＩ）、並びに２つの異性体の工業グレードの混合物、さらに１，３−及び／又は１，４−ビス（イソシアナトメチル）ベンゼン（ＸＤＩ）、３，３’−ジメチル−４，４’−ビフェニルジイソシアネート（ＴＯＤＩ）、パラフェニレン１，４−ジイソシアネート（ＰＰＤＩ）及びシクロヘキシルジイソシアネート（ＣＨＤＩ）、並びに個々に又は上記からの混合物として得られ、ビウレット、ウレトジオン、イソシアヌレート、イミノオキサジアジンジオン、アロファネート、ウレタン、及びカルボジイミド／ウレトンイミン構造単位を有するより高分子量のオリゴマーである。脂肪族及び脂環式ジイソシアネートをベースとするポリイソシアネートを使用することが好ましい。
【００３７】
本発明の特定の実施形態では、成分Ｂ）中に存在するポリイソシアネートは、脂肪族及び／又は脂環式ポリイソシアネートである。
【００３８】
本発明の別の好ましい実施形態では、成分Ｂ）中に存在するポリイソシアネートは、ヘキサメチレンジイソシアネート及び／又はペンタメチレンジイソシアネートの誘導体、特にヘキサメチレンジイソシアネートトリマー及び／又はペンタメチレンジイソシアネートトリマーである。
【００３９】
ＮＣＯ反応性基に対するイソシアネート基のモル量に基づいて、二成分系におけるポリイソシアネート対ＮＣＯ反応性化合物の比が０．８：１．０〜２．０：１．０であるときが好ましい。１．０：１．０〜１．５：１．０の比が特に好ましい１．０５：１．０〜１．２５：１．０の比が非常に特に好ましい。
【００４０】
本発明による二成分系の成分Ａ）及び／又は成分Ｂ）は、少なくとも１つの熱潜在性無機スズ含有触媒を含有する。この文脈において、「無機」という用語は、熱潜在性無機スズ含有触媒として使用される化合物が直接スズ−炭素結合を有さないことを意味すると理解されるべきである。本発明の文脈において、「熱潜在性無機スズ含有触媒」は、特に、直接スズ−炭素結合を有さず、少なくとも１つのポリイソシアネートと少なくとも１つのＮＣＯ反応性化合物との架橋反応を促進せず、又は顕著に促進せず、２５℃未満、特に３０℃未満、好ましくは４０℃未満でウレタン結合を形成するが、それを６０℃超、特に７０℃超で顕著に加速する任意の触媒を意味すると理解される。本明細書で「顕著に加速しない」とは、２５℃未満、特に３０℃未満、好ましくは４０℃未満であり、コーティング中の熱潜在性触媒の存在が、いずれの場合にも進行する反応の反応速度に顕著に影響を及ぼさないことを意味する。顕著な加速は、６０℃超、特に７０℃超であり、コーティング中の熱潜在性触媒の存在が、いずれの場合にも進行する反応の反応速度に明確な影響を及ぼすことを意味すると理解される。
【００４１】
二成分系で使用される熱潜在性無機スズ含有触媒が、式Ｉ、ＩＩ、若しくはＩＩＩの環式スズ化合物又はそれらの混合物を含む場合、本発明に関して特に有利であることが分かっている：
【化１】
2019518097.tif 000002
【化２】
2019518097.tif 000003
【００４２】
（式中、ｎ＞１）、
【化３】
2019518097.tif 000004
【００４３】
（式中、ｎ＞１）、
式中：
Ｄは、−Ｏ−、−Ｓ−、又は−Ｎ（Ｒ１）−を表し、
ここで、Ｒ１は、最大２０個の炭素原子を有し、酸素、硫黄、窒素の群からのヘテロ原子を含有していてもよい、飽和若しくは不飽和、直鎖若しくは分岐、脂肪族若しくは脂環式ラジカル、又は置換されていてもよい芳香族若しくは芳香脂肪族ラジカルを表すか、又は水素若しくはラジカル
【化４】
2019518097.tif 000005
【００４４】
であるか、
又はＲ１及びＬ３が一緒になって−Ｚ−Ｌ５−を表し；
Ｄ＊は、−Ｏ−又は−Ｓ−を表し；
Ｘ、Ｙ、及びＺは、式−Ｃ（Ｒ２）（Ｒ３）−、−Ｃ（Ｒ２）（Ｒ３）−Ｃ（Ｒ４）（Ｒ５）−、若しくは−Ｃ（Ｒ２）（Ｒ３）−Ｃ（Ｒ４）（Ｒ５）Ｃ（Ｒ６）（Ｒ７）−を有するアルキレンラジカル、又は式
【化５】
2019518097.tif 000006
【００４５】
若しくは
【化６】
2019518097.tif 000007
【００４６】
を有するオルト−アリーレンラジカルから選択される同一若しくは異なるラジカルを表し、
ここで、Ｒ２〜Ｒ１１は、独立して、最大２０個の炭素原子を有し、酸素、硫黄、窒素の群からのヘテロ原子を含有していてもよい、飽和若しくは不飽和、直鎖若しくは分岐、脂肪族若しくは脂環式、又は置換されていてもよい芳香族若しくは芳香脂肪族ラジカルを表すか、又は水素であり；
Ｌ１、Ｌ２、及びＬ５は、独立して、−Ｏ−、−Ｓ−、−ＯＣ（＝Ｏ）−、−ＯＣ（＝Ｓ）、−ＳＣ（＝Ｏ）−、−ＳＣ（＝Ｓ）−、ＯＳ（＝Ｏ）２Ｏ−、−ＯＳ（＝Ｏ）２−、又は−Ｎ（Ｒ１２）−を表し、
ここで、Ｒ１２は、最大２０個の炭素原子を有し、酸素、硫黄、窒素の群からのヘテロ原子を含有していてもよい、飽和若しくは不飽和、直鎖若しくは分岐、脂肪族若しくは脂環式ラジカル、又は置換されていてもよい芳香族若しくは芳香脂肪族ラジカルを表すか、又は水素であり；
Ｌ３及びＬ４は、独立して、−ＯＨ、−ＳＨ、−ＯＲ１３、−Ｈａｌ、−ＯＣ（＝Ｏ）Ｒ１４、−ＳＲ１５、−ＯＣ（＝Ｓ）Ｒ１６、−ＯＳ（＝Ｏ）２ＯＲ１７、−ＯＳ（＝Ｏ）２Ｒ１８、又は−ＮＲ１９Ｒ２０を表すか、又はＬ３及びＬ４は一緒になって−Ｌ１−Ｘ−Ｄ−Ｙ−Ｌ２−を表し、
ここで、Ｒ１３〜Ｒ２０は、独立して、最大２０個の炭素原子を有し、酸素、硫黄、窒素の群からのヘテロ原子を含有していてもよい、飽和若しくは不飽和、直鎖若しくは分岐、脂肪族若しくは脂環式、又は置換されていてもよい芳香族若しくは芳香脂肪族ラジカルを表すか、又は水素である。
【００４７】
Ｄは、好ましくは−Ｎ（Ｒ１）−である。
【００４８】
Ｒ１は、好ましくは水素、又は最大２０個の炭素原子を有するアルキル、アラルキル、アルカリール、又はアリールラジカル若しくはラジカル
【化７】
2019518097.tif 000008
【００４９】
であり、
特に、好ましくは水素、又は最大１２個の炭素原子を有するアルキル、アラルキル、アルカリール、又はアリールラジカル若しくはラジカル
【化８】
2019518097.tif 000009
【００５０】
であり、
非常に特に好ましくは水素、又はメチル、エチル、プロピル、ブチル、ヘキシル若しくはオクチルラジカルであり、プロピル、ブチル、ヘキシル、及びオクチルは、すべての異性体プロピル、ブチル、ヘキシル、及びオクチルラジカル、又はＰｈ−、ＣＨ３Ｐｈ−若しくはラジカル
【化９】
2019518097.tif 000010
【００５１】
である。
【００５２】
Ｄ＊は、好ましくは−Ｏ−である。
【００５３】
Ｘ、Ｙ、及びＺは、好ましくは、−Ｃ（Ｒ２）（Ｒ３）、−Ｃ（Ｒ２）（Ｒ３）Ｃ（Ｒ４）（Ｒ５）−又はオルト−アリーレンラジカル
【化１０】
2019518097.tif 000011
【００５４】
であり、
Ｒ２〜Ｒ７は、好ましくは、水素、又は最大２０個の炭素原子を有するアルキル、アラルキル、アルカリール若しくはアリールラジカル、特に好ましくは水素、又は最大８個の炭素原子を有するアルキル、アラルキル、アルカリール若しくはアリールラジカル、非常に特に好ましくは水素、又は最大８個の炭素原子を有するアルキルラジカル、さらにより好ましくは水素又はメチルである。
【００５５】
Ｒ８〜Ｒ１１は、好ましくは、水素又は最大８個の炭素原子を有するアリールラジカル、特に好ましくは水素又はメチルである。
【００５６】
Ｌ１、Ｌ２、及びＬ５は、好ましくは、−ＮＲ１２−、−Ｓ−、−ＳＣ（＝Ｓ）−、−ＳＣ（＝Ｏ）−、−ＯＣ（＝Ｓ）−、−Ｏ−、又は−ＯＣ（＝Ｏ）−、特に好ましくは−Ｏ−又は−ＯＣ（＝Ｏ）−である。
【００５７】
Ｒ１２は、好ましくは水素、又は最大２０個の炭素原子を有するアルキル、アラルキル、アルカリール若しくはアリールラジカル、特に好ましくは水素又は最大１２個の炭素原子を有するアルキル、アラルキル、アルカリール若しくはアリールラジカル、非常に特に好ましくは水素、又はメチル、エチル、プロピル、ブチル、ヘキシル若しくはオクチルラジカルであり、プロピル、ブチル、ヘキシル及びオクチルは、すべての異性体プロピル、ブチル、ヘキシル、及びオクチルラジカルを表す。
【００５８】
Ｌ３及びＬ４は、好ましくは−Ｈａｌ、−ＯＨ、−ＳＨ、−ＯＲ１３、−ＯＣ（＝Ｏ）Ｒ１４であり、Ｒ１３及びＲ１４ラジカルは、最大２０個の炭素原子、好ましくは最大１２個の炭素原子を有する。
【００５９】
Ｌ３及びＬ４は、特に好ましくはＣｌ−、ＭｅＯ−、ＥｔＯ−、ＰｒＯ−、ＢｕＯ−、ＨｅｘＯ−、ＯｃｔＯ−、ＰｈＯ−、ホルマート、アセテート、プロパノエート、ブタノエート、ペンタノエート、ヘキサノエート、オクタノエート、ラウレート、ラクテート、又はベンゾエートであり、Ｐｒ、Ｂｕ、Ｈｅｘ、及びＯｃｔは、すべての異性体プロピル、ブチル、ヘキシル、及びオクチルラジカルであり、さらにより好ましくはＣｌ−、ＭｅＯ−、ＥｔＯ−、ＰｒＯ−、ＢｕＯ−、ＨｅｘＯ−、ＯｃｔＯ−、ＰｈＯ−、ヘキサノエート、ラウレート、又はベンゾエートであり、Ｐｒ、Ｂｕ、Ｈｅｘ、及びＯｃｔは、すべての異性体プロピル、ブチル、ヘキシル、及びオクチルラジカルを表す。
【００６０】
Ｒ１５〜Ｒ２０は、好ましくは水素、又は最大２０個の炭素原子を有するアルキル、アラルキル、アルカリール若しくはアリールラジカル、特に好ましくは水素、又は最大１２個の炭素原子を有するアルキル、アラルキル、アルカリール若しくはアリールラジカル、非常に特に好ましくは水素、メチル、エチル、プロピル、ブチル、ヘキシル、又はオクチルラジカルであり、プロピル、ブチル、ヘキシル及びオクチルは、すべての異性体プロピル、ブチル、ヘキシル、及びオクチルラジカルを表す。
【００６１】
単位Ｌ１−Ｘ、Ｌ２−Ｙ、及びＬ５−Ｚは、好ましくは−ＣＨ２ＣＨ２Ｏ−、−ＣＨ２ＣＨ（Ｍｅ）Ｏ−、−ＣＨ（Ｍｅ）ＣＨ２Ｏ−、−ＣＨ２Ｃ（Ｍｅ）２Ｏ−、−Ｃ（Ｍｅ）２ＣＨ２Ｏ−、又は−ＣＨ２Ｃ（＝Ｏ）Ｏ−を表す
単位Ｌ１−Ｘ−Ｄ−Ｙ−Ｌ２は、好ましくは、ＨＮ［ＣＨ２ＣＨ２Ｏ−］２、ＨＮ［ＣＨ２ＣＨ（Ｍｅ）Ｏ−］２、ＨＮ［ＣＨ２ＣＨ（Ｍｅ）Ｏ−］［ＣＨ（Ｍｅ）ＣＨ２Ｏ−］、ＨＮ［ＣＨ２Ｃ（Ｍｅ）２Ｏ−］２、ＨＮ［ＣＨ２Ｃ（Ｍｅ）２Ｏ−］［Ｃ（Ｍｅ）２ＣＨ２Ｏ−］、ＨＮ［ＣＨ２Ｃ（＝Ｏ）Ｏ−］２、ＭｅＮ［ＣＨ２ＣＨ２Ｏ−］２、ＭｅＮ［ＣＨ２ＣＨ（Ｍｅ）Ｏ−］２、ＭｅＮ［ＣＨ２ＣＨ（Ｍｅ）Ｏ］［ＣＨ（Ｍｅ）ＣＨ２Ｏ−］、ＭｅＮ［ＣＨ２Ｃ（Ｍｅ）２Ｏ−］２、ＭｅＮ［ＣＨ２Ｃ（Ｍｅ）２Ｏ−］［Ｃ（Ｍｅ）２ＣＨ２Ｏ−］、ＭｅＮ［ＣＨ２Ｃ（＝Ｏ）Ｏ−］２、ＥｔＮ［ＣＨ２ＣＨ２Ｏ−］２、ＥｔＮ［ＣＨ２ＣＨ（Ｍｅ）Ｏ−］２、ＥｔＮ［ＣＨ２ＣＨ（Ｍｅ）Ｏ−］［ＣＨ（Ｍｅ）ＣＨ２Ｏ−］、ＥｔＮ［ＣＨ２Ｃ（Ｍｅ）２Ｏ−］２、ＥｔＮ［ＣＨ２Ｃ（Ｍｅ）２Ｏ−］［Ｃ（Ｍｅ）２ＣＨ２Ｏ−］、ＥｔＮ［ＣＨ２Ｃ（＝Ｏ）Ｏ−］２、ＰｒＮ［ＣＨ２ＣＨ２Ｏ−］２、ＰｒＮ［ＣＨ２ＣＨ（Ｍｅ）Ｏ−］２、ＰｒＮ［ＣＨ２ＣＨ（Ｍｅ）Ｏ−］［ＣＨ（Ｍｅ）ＣＨ２Ｏ−］、ＰｒＮ［ＣＨ２Ｃ（Ｍｅ）２Ｏ−］２、ＰｒＮ［ＣＨ２Ｃ（Ｍｅ）２Ｏ−］［Ｃ（Ｍｅ）２ＣＨ２Ｏ−］、ＰｒＮ［ＣＨ２Ｃ（＝Ｏ）Ｏ−］２、ＢｕＮ［ＣＨ２ＣＨ２Ｏ−］２、ＢｕＮ［ＣＨ２ＣＨ（Ｍｅ）Ｏ−］２、ＢｕＮ［ＣＨ２ＣＨ（Ｍｅ）Ｏ−］［ＣＨ（Ｍｅ）ＣＨ２Ｏ−］、ＢｕＮ［ＣＨ２Ｃ（Ｍｅ）２Ｏ−］２、ＢｕＮ［ＣＨ２Ｃ（Ｍｅ）２Ｏ−］［Ｃ（Ｍｅ）２ＣＨ２Ｏ−］、ＢｕＮ［ＣＨ２Ｃ（＝Ｏ）Ｏ−］２、ＨｅｘＮ［ＣＨ２ＣＨ２Ｏ−］２、ＨｅｘＮ［ＣＨ２ＣＨ（Ｍｅ）Ｏ−］２、ＨｅｘＮ［ＣＨ２ＣＨ（Ｍｅ）Ｏ−］［ＣＨ（Ｍｅ）ＣＨ２Ｏ−］、ＨｅｘＮ［ＣＨ２Ｃ（Ｍｅ）２Ｏ−］２、ＨｅｘＮ［ＣＨ２Ｃ（Ｍｅ）２Ｏ−］［Ｃ（Ｍｅ）２ＣＨ２Ｏ−］、ＨｅｘＮ［ＣＨ２Ｃ（＝Ｏ）Ｏ−］２、ＯｃｔＮ［ＣＨ２ＣＨ２Ｏ−］２、ＯｃｔＮ［ＣＨ２ＣＨ（Ｍｅ）Ｏ−］２、ＯｃｔＮ［ＣＨ２ＣＨ（Ｍｅ）Ｏ−］［ＣＨ（Ｍｅ）ＣＨ２Ｏ−］、ＯｃｔＮ［ＣＨ２Ｃ（Ｍｅ）２Ｏ−］２、ＯｃｔＮ［ＣＨ２Ｃ（Ｍｅ）２Ｏ−］［Ｃ（Ｍｅ）２ＣＨ２Ｏ−］、ＯｃｔＮ［ＣＨ２Ｃ（＝Ｏ）Ｏ−］２、
（式中、Ｐｒ、Ｂｕ、Ｈｅｘ、及びＯｃｔは、任意の異性体プロピル、ブチル、及びオクチルラジアルを表し得る）ＰｈＮ［ＣＨ２ＣＨ２Ｏ−］２、ＰｈＮ［ＣＨ２ＣＨ（Ｍｅ）Ｏ−］２、ＰｈＮ［ＣＨ２ＣＨ（Ｍｅ）Ｏ−］［ＣＨ（Ｍｅ）ＣＨ２Ｏ−］、ＰｈＮ［ＣＨ２Ｃ（Ｍｅ）２Ｏ−］２、ＰｈＮ［ＣＨ２Ｃ（Ｍｅ）２Ｏ−］［Ｃ（Ｍｅ）２ＣＨ２Ｏ−］、ＰｈＮ［ＣＨ２Ｃ（＝Ｏ）Ｏ−］２、
【化１１】
2019518097.tif 000012
【化１２】
2019518097.tif 000013
【００６２】
又は
【化１３】
2019518097.tif 000014
【００６３】
を表す。
【００６４】
本発明による好適な熱潜在性触媒を製造するための方法は、例えば、欧州特許第２９００７１６号、同第２９００７１７号、同第２７７２４９６号、同第１４１８２８０６号、Ｊ．Ｏｒｇａｎｏｍｅｔ．Ｃｈｅｍ．２００９  ６９４  ３１８４−３１８９、Ｃｈｅｍ．Ｈｅｔｅｒｏｃｙｃｌ．Ｃｏｍｐ．２００７  ４３  ８１３−８３４、Ｉｎｄｉａｎ  Ｊ．Ｃｈｅｍ．１９６７  ５  ６４３−６４５、及びその中で参照されている文献に記載されており、その開示内容はその全体が参照により本明細書に組み込まれる。
【００６５】
当業者には既知のように、スズ化合物は、オリゴマー化する傾向があるので、多くの場合多核スズ化合物、又は単核スズ化合物と多核スズ化合物との混合物が存在する。多核スズ化合物において、スズ原子は、好ましくは、酸素原子を介して互いに接続される（「酸素ブリッジ」）。典型的なオリゴマー錯体（多核スズ化合物）は、例えば、酸素又は硫黄、例えば
【化１４】
2019518097.tif 000015
【００６６】
（式中、ｎ＞１（式ＩＩ参照））
を介したスズ原子の縮合を介して形成される。オリゴマー化の程度が低い場合には、環状オリゴマーがしばしば生じ、オリゴマー化の程度が高い場合には、ＯＨ又はＳＨ末端基を有する直鎖オリゴマーである（式ＩＩＩ参照）。
【００６７】
本発明の一実施形態では、熱潜在性触媒は、以下のタイプの単核又は多核スズ化合物の群から選択される：
１，１−ジ−「Ｒ」−５−「オルガニル」−５−アザ−２，８−ジオキサ−１−スタンナ−シクロオクタン、
１，１−ジ−「Ｒ」−５−（Ｎ−「オルガニル」）アザ−３，７−ジ−「オルガニル」−２，８−ジオキサ−１−スタンナ−シクロオクタン、
１，１−ジ−「Ｒ」−５−（Ｎ−「オルガニル」）アザ−３，３，７，７−テトラ−「オルガニル」−２，８−ジオキサ−１−スタンナ−シクロオクタン、
４，１２−ジ−「オルガニル」−１，７，９，１５−テトラオキサ−４，１２−ジアザ−８−スタンナスピロ［７，７］ペンタデカン、
４，１２−ジ−「オルガニル」−２，６，１０，１４−テトラ−「オルガニル」−１，７，９，１５−テトラオキサ−４，１２−ジアザ−８−スタンナスピロ［７，７］ペンタデカン、
４，１２−ジ−「オルガニル」−２，２，６，６，１０，１０，１４，１４−オクタ−「オルガニル」−１，７，９，１５−テトラオキサ−４，１２−ジアザ−８−スタナスピロ［７，７］ペンタデカン、
ここで、「Ｒ」は、上記で定義したＤ＊、Ｌ３、又はＬ４であり、「オルガニル」は上記で定義したＲ１である。
【００６８】
本発明の好ましい実施形態では、熱潜在性触媒は、以下から選択される：
４，１２−ジ−ｎ−ブチル−１，７，９，１５−テトラオキサ−４，１２−ジアザ−８−スタンナスピロ［７，７］ペンタデカン、
４，１２−ジ−ｎ−ブチル−２，６，１０，１４−テトラメチル−１，７，９，１５−テトラオキサ−４，１２−ジアザ−８−スタンナスピロ［７，７］ペンタデカン、
２，４，６，１０，１２，１４−ヘキサメチル−１，７，９，１５−テトラオキサ−４，１２−ジアザ−８−スタンナスピロ［７，７］ペンタデカン、
４，１２−ジ−ｎ−オクチル−２，６，１０，１４−テトラメチル−１，７，９，１５−テトラオキサ−４，１２−ジアザ−８−スタンナスピロ［７，７］ペンタデカン、
４，１２−ジ−ｎ−オクチル−１，７，９，１５−テトラオキサ−４，１２−ジアザ−８−スタンナスピロ［７，７］ペンタデカン、
４，１２−ジメチル−１，７，９，１５−テトラオキサ−４，１２−ジアザ−８−スタンナスピロ［７，７］ペンタデカン、
１，１−ジクロロ−５−メチル−５−アザ−２，８−ジオキサ−１−スタンナシクロオクタン
又はそれらの混合物。
【００６９】
熱潜在性無機スズ含有触媒は、従来技術から既知のさらなる触媒／活性化剤と組み合わせてもよい；例えば、国際公開第２００５／０５８９９６号に記載されているように、例えば、チタン、ジルコニウム、ビスマス、スズ（ＩＩ）、及び／又は鉄触媒である。アミン又はアミジンを添加することも可能である。さらに、ポリイソシアネート重付加反応において、酸性化合物、例えば２−エチルヘキサン酸、又はアルコールを添加して反応を制御することも可能である。
【００７０】
本発明により使用される熱潜在性無機スズ含有触媒の量は、広い範囲内で変えてもよく、成分Ｂ）中のポリイソシアネートの全量に基づいて、好ましくは≧５０〜≦５０００ｐｐｍｗ、好ましくは≧１００〜≦３０００ｐｐｍｗ、特に好ましくは≧３００〜≦２５００ｐｐｍｗ、非常に特に好ましくは≧５００〜≦１５００ｐｐｍｗのスズである。
【００７１】
成分Ａ）及び成分Ｂ）の両方は、有効量の慣用の助剤及び添加物をさらに含み得る。溶剤の有効量は、いずれの場合も、発明による二成分系の不揮発性構成成分に基づいて、好ましくは最大１５０重量％、特に好ましくは最大１００重量％、特に最大７０重量％である。他の添加剤の有効量は、いずれの場合も、本発明による二成分系の不揮発性構成成分に基づいて、好ましくは最大２５重量％、特に好ましくは最大１０重量％、特に最大５重量％である。
【００７２】
好適な助剤及び添加剤の例は、特に、ＵＶ吸収剤及び立体障害アミン（ＨＡＬＳ）のような光安定剤、さらに安定剤、充填剤及び沈降防止剤、消泡剤、抗クレータ化剤及び／又は湿潤剤、レベリング剤、膜形成助剤、反応性希釈剤、溶剤、レオロジー制御のための物質、スリップ剤、並びに／又は汚れを防止する及び／若しくは硬化したコーティングの清浄性を改善する成分、並びに艶消し剤である。
【００７３】
光安定剤、特にＵＶ吸収剤、例えば置換ベンゾトリアゾール、Ｓ−フェニルトリアジン、又はオキサルアニリド、及び立体障害アミン、特に２，２，６，６−テトラメチルピペリジル構造を有するもの（ＨＡＬＳと称される）の使用は、例えば、Ａ．Ｖａｌｅｔ，Ｌｉｃｈｔｓｃｈｕｔｚｍｉｔｔｅｌ  ｆｕｒ  Ｌａｃｋｅ，Ｖｉｎｃｅｎｔｚ  Ｖｅｒｌａｇ，Ｈａｎｏｖｅｒ，１９９６に記載されている。
【００７４】
例えば、フリーラジカルスカベンジャー及び立体障害フェノールのような他の重合禁止剤のような安定剤は、貯蔵中に塗料成分を安定化させ、硬化中の変色を防止することが意図される。また、アルキル置換リン酸部分エステルのような酸性安定剤が成分Ｂ）について考慮される。
【００７５】
本発明による二成分系は、顔料、染料、及び／又は充填剤をさらに含有してもよい。そのために使用される金属若しくは他の効果顔料を含む顔料、染料、及び／又は充填剤は、当業者に既知である。
【００７６】
好ましい充填剤は、コーティングの外観に悪影響を及ぼさないそれらの化合物である。例は、二酸化ケイ素、酸化アルミニウム、又は酸化ジルコニウムをベースとするナノ粒子である；Ｒｏｍｐｐ  Ｌｅｘｉｃｏｎ「Ｌａｃｋｅ  ｕｎｄ  Ｄｒｕｃｋｆａｒｂｅｎ」［Ｃｏａｔｉｎｇｓ  ａｎｄ  Ｐｒｉｎｔｉｎｇ  Ｉｎｋｓ］Ｇｅｏｒｇ  Ｔｈｉｅｍｅ  Ｖｅｒｌａｇ，Ｓｔｕｔｔｇａｒｔ，１９９８，ｐａｇｅｓ  ２５０  ｔｏ  ２５２もさらに参照されたい。
【００７７】
充填剤、艶消し剤、又は顔料が本発明による二成分系中に存在する場合、保存中の構成成分の分離を防止するために沈降防止剤の添加が推奨され得る。
【００７８】
湿潤剤及びレベリング剤は、表面の濡れ及び／又はコーティングのレベリングを改善する。例は、フルオロ界面活性剤、シリコーン界面活性剤、及び特定のポリアクリレートである。レオロジー制御添加剤は、適用時及び基材上のレベリング相における二成分系の特性を制御するために重要であり、例えば、特許明細書の国際公開第９４／２２９６８号、欧州特許第Ａ−０２７６５０１号、欧州特許第Ａ−０２４９２０１号、又は国際公開第９７／１２９４５号からのものが既知であり；架橋されたポリマー微粒子は、例えば欧州特許第Ａ−０００８１２７号に開示されており；無機シートシリケート、例えばアルミニウム−マグネシウムシリケート、モンモリロナイトタイプのナトリウム−マグネシウム及びナトリウム−マグネシウム−フッ素−リチウムシートシリケート；ＡｅＲｏｓｉｌ（登録商標）などのシリカ；又はイオン及び／若しくは会合基を有する合成ポリマー、例えばポリビニルアルコール、ポリ（メタ）アクリルアミド、ポリ（メタ）アクリル酸、ポリビニルピロリドン、スチレン−無水マレイン酸若しくはエチレン−無水マレイン酸コポリマー、並びにそれらの誘導体、又は疎水性に改質されたエトキシル化ウレタン若しくはポリアクリレートである。
【００７９】
本発明による二成分系は、無溶剤状態で使用され得るが、好ましくは成分Ａ）及び／又は成分Ｂ）中に少なくとも１つの溶剤を含有する。成分Ａ）中で使用される溶剤が製造の結果として水を含有する場合、成分Ａ）の含水量を適切に調整するために、上記カールフィッシャー滴定によって含水量を決定してもよい。
【００８０】
好適な溶剤は、当業者に既知の方法で、用いられる二成分系及び適用プロセスに適合させるために使用されるべきである。溶剤は、使用される成分を溶解し、それらの混合を促進し、非相溶性を避けることを意図している。加えて、適用及び硬化の間に、それらは、可能な限り最良の外観を有し、かつポッピング又はピンホールのような欠陥のない無溶剤コーティングをもたらすように、進行する架橋反応に適合する方法でコーティングを残すべきである。企図される溶剤は、特に二成分技術において使用されるものを含む。例は、アセトン、メチルエチルケトン、又はヘキサノンなどのケトン、酢酸エチル、酢酸ブチル、酢酸メトキシプロピル、置換グリコール及び他のエーテルなどのエステル、例えばＥｘｘｏｎ−Ｃｈｅｍｉｅのキシレン又はソルベントナフサなどの芳香族化合物、並びに言及された溶剤の混合物である。
【００８１】
本発明による二成分系は、基材のコーティングに非常に容易に使用され得る。
【００８２】
したがって、本発明は、
ａ１）基材を提供する工程；
ｂ１）本発明による少なくとも１つの二成分系を適用する工程；
ｃ１）加熱によりコーティングを硬化させる工程
を含む、基材上にコーティングを製造するための方法をさらに提供する。
【００８３】
さらに、二成分系はまた、二成分系の基材への適用中に、適用雰囲気の大気湿度によって水を吸収し得る。適用雰囲気の相対大気湿度が≧３０％〜≦８０％、好ましくは≧３５％〜≦７５％、特に好ましくは≧４５％〜≦６５％であるときが好ましい。
【００８４】
したがって、本発明は同様に、
ａ２）基材を提供する工程；
ｂ２）少なくとも１つのＮＣＯ反応性化合物を含む成分Ａ）及び少なくとも１つのポリイソシアネートを含む成分Ｂ）を含有する少なくとも１つの二成分系を適用する工程であって、成分Ａ）及び／又は成分Ｂ）が少なくとも１つの熱潜在性無機スズ含有触媒を含有する、工程；
ｃ２）加熱によりコーティングを硬化させる工程、
を含む、基材上にコーティングを製造するための方法であって、
工程ｂ２）で適用中の二成分系が、成分Ａ）の全重量に基づいて、≧４００〜≦９５００ｐｐｍｗの水を適用雰囲気から吸収する、方法を提供する。
【００８５】
本明細書では、工程ｂ２）で適用中の二成分系が、成分Ａ）の全重量に基づいて、≧５０１〜≦６５００ｐｐｍｗ、好ましくは≧７００〜≦５０００ｐｐｍｗ、特に好ましくは≧１００１〜≦４０００ｐｐｍｗ、非常に特に好ましくは≧１４００〜≦２４００ｐｐｍｗの水を吸収するときが好ましい。
【００８６】
このようにして、例えば、製造の結果として十分な水分を含有せず、及び／又は成分Ａ）中に水を添加することなく、本発明による方法で使用される二成分系は、基材上への適用中に成分Ａ）の全重量に基づいて、≧４００〜≦９５００ｐｐｍｗ、好ましくは≧５０１〜≦６５００ｐｐｍｗ、特に好ましくは≧７００〜≦５０００ｐｐｍｗ、非常に特に好ましくは≧１００１〜≦４０００ｐｐｍｗ、特に非常に好ましくは≧１４００〜２４００ｐｐｍｗの水の含水量を吸収することができる。
【００８７】
以下、工程ａ）は、工程ａ１）及び／又は工程ａ２）を表し、工程ｂ）は、工程ｂ１）及び／又は工程ｂ２）を表し、工程ｃ）は、工程ｃ１）及び／又は工程ｃ２）を表す。
【００８８】
上に列挙した本発明による方法の工程ａ）における使用のために、基材は、コーティングされていなくてもコーティングされていてもよい。コーティングとして、プライマー、充填剤、及び／又はベースコートは、例えば、本発明による方法でそれが使用される前に基材に既に適用されていてもよい。プライマーの例は、特にＯＥＭ自動車の仕上げに使用されるような陰極ディップコート、プラスチック用、特にＰＰ又はＰＰ−ＥＰＤＭのような低い表面張力を有するプラスチック用の溶剤型又は水性プライマーである。好適なベースコートは、例えばＡ．Ｇｏｌｄｓｃｈｍｉｄｔ，Ｈ．Ｓｔｒｅｉｔｂｅｒｇｅｒ，「ＢＡＳＦ  Ｈａｎｄｂｕｃｈ  Ｌａｃｋｉｅｒｔｅｃｈｎｉｋ」，Ｖｉｎｃｅｎｔｚ−Ｖｅｒｌａｇ，Ｈａｎｎｏｖｅｒ，Ｄ，２００２から当業者に既知である。そのような製品は、例えば、「ＣＯＡＴｉＱ（登録商標）ＷＯＲＷＡＧＰＲＥＭＩＵＭ  ＢＡＳＥＣＯＡＴＳ」の商品名で、Ｋａｒｌ  Ｗｏｒｗａｇ  Ｌａｃｋ−ｕｎｄ  Ｆａｒｂｅｎｆａｂｒｉｋ  ＧｍｂＨ  ＆  Ｃｏ．ＫＧ，Ｓｔｕｔｔｇａｒｔ，ＤＥ、「ｘＣｏｌｏｒ」の商品名でＢＡＳＦ  Ｃｏａｔｉｎｇｓ  ＧｍｂＨ，Ｍｕｎｓｔｅｒ，ＤＥ、及び「Ｐｒｉｍｕｍ  Ｂａｓｅ」の商品名でＨｅｍｍｅｌｒａｔｈ  Ｌａｃｋｆａｂｒｉｋ  ＧｍｂＨ，Ｋｌｉｎｇｅｎｂｅｒｇ，ＤＥから得ることができる。
【００８９】
好適な基材は、例えば、特にいわゆる複合材料を含む、１つ以上の材料を含む基材である。少なくとも２つの材料から形成された基材は、本発明によれば、複合材料と称される。好適な材料は、例えば、木材、金属、プラスチック、紙、皮革、織物、フェルト、ガラス、木質材料、コルク、木材及び繊維セメント板などの無機結合基材、電子アセンブリ又は鉱物基材である。好適なタイプの複合材料は、例えば、分散材料とも称される粒子複合材料、繊維複合材料、ラミネートとも称される層状複合材料、浸透複合材料、及び構造複合材料である。
【００９０】
好適な金属は、例えば、いわゆるワイヤコーティング、コイルコーティング、缶コーティング、又はコンテナコーティングなどの用途に使用される鋼、アルミニウム、マグネシウム、及び金属の合金である。
【００９１】
本発明の文脈において、プラスチックという用語は、繊維強化プラスチック、例えばガラス繊維又は炭素繊維強化プラスチック、及び２つ以上のプラスチックからなるプラスチックブレンドも包含する。
【００９２】
本発明による好適なプラスチックの例は、ＡＢＳ、ＡＭＭＡ、ＡＳＡ、ＣＡ、ＣＡＢ、ＥＰ、ＵＦ、ＣＦ、ＭＦ、ＭＰＦ、ＰＦ、ＰＡＮ、ＰＡ、ＰＥ、ＨＤＰＥ、ＬＤＰＥ、ＬＬＤＰＥ、ＵＨＭＷＰＥ、ＰＥＴ、ＰＭＭＡ、ＰＰ、ＰＳ、ＳＢ、ＰＵＲ、ＰＶＣ、ＲＦ、ＳＡＮ、ＰＢＴ、ＰＰＥ、ＰＯＭ、ＰＵＲ−ＲＩＭ、ＳＭＣ、ＢＭＣ、ＰＰ−ＥＰＤＭ、及びＵＰである（ＤＩＮ７７２８Ｔ１による略語）。これらは、膜の形態であっても、ガラス繊維又は炭素繊維強化プラスチックの形態であってもよい。
【００９３】
本発明による方法の好ましい実施形態では、基材は、完全に又は部分的にプラスチック及び／又は金属で作製された表面を有する。特に好ましくは、基材は、複合材料、特にプラスチック及び／又は金属を含む複合材料から少なくとも部分的になる。
【００９４】
本発明の方法のさらなる実施形態では、基材は、金属を含み；より詳細には、基材は、８０重量％、７０重量％、６０重量％、５０重量％、２５重量％、１０重量％、５重量％、１重量％の程度の金属からなり得る。
【００９５】
本発明の一実施形態では、工程ａ）で提供される基材は、上述の材料のうちの１つ以上を含むシャーシ又はその一部である。好ましくは、シャーシ又はその一部は、金属、プラスチック、又はそれらの混合物から選択される材料のうちの１つ以上を含む。
【００９６】
さらなる実施形態では、工程ａ）で提供される基材は、「家庭用電化製品」分野からのプラスチック部分である。
【００９７】
本発明による方法の工程ｂ）における二成分系の適用は、溶液から行ってもよい。好適な適用方法は、例えば印刷、塗装、ローリング、キャスティング、浸漬、流動床法、及び／又は噴霧、例えば、圧縮空気噴霧、エアレス噴霧、高回転、静電噴霧塗布（ＥＳＴＡ）であり、ホットスプレー塗布、例えば熱風噴霧と組み合わされていてもよい。本明細書では、例えば、熱風噴霧のような熱噴霧適用と併用されていてもよい、例えば、圧縮空気噴霧、エアレス噴霧、高速回転、静電噴霧塗布（ＥＳＴＡ）のような噴霧による適用が特に好ましい。
【００９８】
工程ｂ）において適用される二成分系は、成分Ａ）とＢ）との混合後に適用されてもよく、又は適用時にのみ直接適用されてもよい。第１の場合には、混合後の架橋反応は既にゆっくりと進行しているので、混合された二成分系は、限られた貯蔵寿命、いわゆるポットライフを有する。第２の場合には、延長されたポットライフの有利な効果は、例えば、本発明による二成分系が基材上に均一な膜を形成することができるので、改善されたラッカー外観において明らかであるが、同時に、熱潜在性無機スズ含有触媒の触媒活性が損われないので、驚くべきことに硬度の発現が高レベルのままである。
【００９９】
工程ｃ）における硬化が、１２０℃未満、好ましくは１１０℃未満、特に好ましくは１００℃未満、特に９０℃未満の基材温度で行われる場合、実用上本発明による方法に特に適切であることが分かった。
【０１００】
本発明による方法の工程ｃ）における硬化は、有利には本質的に４５分未満以内に完了する。好ましくは、工程ｅ）における硬化は、４０分未満、特に好ましくは３５分未満、非常に特に好ましくは３０分未満以内に本質的に完了する。
【０１０１】
本明細書で使用される「本質的に完了する」とは、工程ｃ）における硬化後の残留イソシアネート含有量が、工程ｂ）におけるポリイソシアネートのイソシアネート含有量に基づいて、２０％未満、好ましくは１５％未満、特に好ましくは１０％未満、特に好ましくは５％未満、非常に特に好ましくは３％未満であることを意味する。なお存在するイソシアネート基の百分率は、工程ｂ）における重量％でのイソシアネート基の含有量と、工程ｃ）における硬化後の重量％でのイソシアネート基の含有量とを比較することによって、例えば、ＩＲ分光法により約２２７０ｃｍ−１のイソシアネートバンドの強度を比較することによって決定することができる。
【０１０２】
本発明の方法の特定の実施形態では、工程ｃ）の後に、コーティングを再び基材から取り外して膜を製造するさらなる工程ｄ１）及び／又はさらなる工程ｄ２）を行ってもよい。
【０１０３】
したがって、本発明の方法は、純金属基材及び熱可塑性材料又は複合材料の一般的な塗装を可能にする。本発明の方法のさらなる利点は、塗装プロセスが、標準プロセスと比較して使用される温度がはるかに低いことにより、エネルギー効率が良く、安価であることである。
【０１０４】
本発明は、本発明による二成分系で使用するための成分Ａ）をさらに提供する。
【０１０５】
本発明は、本発明による二成分系で使用するための成分Ｂ）をさらに提供する。
【０１０６】
本発明は、本発明による方法によって製造される又は製造可能なコーティングをさらに提供する。
【０１０７】
本発明は、本発明によるコーティングで被覆された基材をさらに提供する。
【０１０８】
本発明の好ましい実施形態では、本発明のコーティングで被覆された基材は、シャーシ、特に乗り物のシャーシ、又はその一部であってもよい。乗り物は、１つ以上の材料から形成されてもよい。好適な材料は、例えば、金属、プラスチック、又はそれらの混合物である。乗り物は、当業者に既知である任意の乗り物であり得る。例えば、乗り物は、自動車、大型商品乗り物、オートバイ、モペット、自転車などであってもよい。好ましくは、乗り物は、自動車及び／又は重量物の乗り物、特に好ましくは自動車である。
【０１０９】
本発明のさらに好ましい実施形態では、本発明によるコーティングで被覆された基材は、金属、プラスチック、又はそれらの混合物から選択される材料のうちの１つ以上を含むシャーシ又はその一部である。
【０１１０】
さらに好ましい実施形態では、工程ａ）で提供される基材は、「家庭用電化製品」分野からのプラスチック部分である。
【０１１１】
本発明は、以下の実施例により詳細に説明される。
【０１１２】
［実施例］
４ｍｍ  ＤＩＮカップ流出時間：
ＢＹＫ  Ｇａｒｄｎｅｒからの４ｍｍ  ＤＩＮカップを使用して、流出時間をＤＩＮ５３２１１（ＤＩＮ５３２１１は、１９９６年１０月に撤回された）に従って決定したが、本明細書では絶対値ではなく比較値のみが関係するので、正確な温度制御をすることなく室温で決定した。
【０１１３】
ケーニッヒ振り子減衰：
振り子減衰は、標準ＩＳＯ１５２２に従って、ＢＹＫ  Ｇａｒｄｎｅｒからの振り子減衰試験機を使用して２３℃及び５０％の相対湿度で気候調節室において決定した。
【０１１４】
カールフィッシャー水分決定：
含水量は、ＤＩＮ５３７１５（ＤＩＮ５３７１５は、ＤＩＮ５１７７７パート１（１９７３年版）に基づいた）に従った容積法としてのカールフィッシャー滴定によって決定した。含水量は、Ｍｅｔｈｒｏｍ  Ｔｉｔｒａｎｄｏ  ８４１自動滴定装置を用いて測定した。含水量の測定範囲は、０．０１〜＜９９重量％であった。
【０１１５】
使用される物質：
別段の記載がない限り、原材料は、さらに精製又は前処理することなく使用した。すべての％及び比率の数字は、重量に基づく。
【０１１６】
Ｓｅｔａｌｕｘ  Ｄ  Ａ  ６６５  ＢＡ／Ｘ：ＯＨ含有アクリレートポリオール（Ｎｕｐｌｅｘ、ＮＬ）、Ｂｙｋ  ３５５：流れ改善のためのポリアクリレートをベースとした表面添加剤（Ｂｙｋ  Ｃｈｅｍｉｅ  ＧｍｂＨ、ＤＥ）、ＤＢＴＬ：ジブチルスズジラウレート、触媒、ＣＡＳ７７−５８−７（Ａｌｄｒｉｃｈ、ＤＥ）、ＭＰＡ：１−メトキシ−２−プロピルアセテート、ＣＡＳ１０８−６５−６、溶剤（ＢＡＳＦ  ＳＥ、ＤＥ）、キシレン：異性体混合物、ＣＡＳ１３３０−２０−７、溶剤（Ａｌｄｒｉｃｈ、ＤＥ）、Ｄｅｓｍｏｄｕｒ  Ｎ  ３３９０  ＢＡ、架橋剤、ＨＤＩトリマー（Ｃｏｖｅｓｔｒｏ、ＤＥ）、酢酸ブチル：酢酸ｎ−ブチルエステル、ＣＡＳ１２３−８６−４、溶剤（ＢＡＳＦ  ＳＥ、ＤＥ）。
【０１１７】
４ｍｍ  ＤＩＮカップを使用したポットライフ実験
クリアコート配合物
記載された二成分系のポットライフに対する効果を実証するために、ＯＨ含有アクリレートポリオールをベースとした溶剤含有クリアコートを製造した。この目的のために、成分Ａ及びＢを連続して計量し、混合した。本発明の文脈において、ポットライフは、塗料が粘度を２倍にした時間として定義される（ＤＩＮカップの流出時間を２倍にすることによって間接的に決定される、４ｍｍ）。
【表１】
2019518097.tif 000016
【表２】
2019518097.tif 000017
【０１１８】
ポットライフ決定
二成分系の架橋を達成するために、その後、混合物Ａ及びＢを、実験室用撹拌機（１０００ｒｐｍで６０秒）で撹拌することによって、互いに均質に混合した。  次いで、室温で４ｍｍ  ＤＩＮカップを使用して初期流出時間を決定するために、混合システムを６０秒間休止させたままにした。
【０１１９】
流出時間は、流出時間の増加による粘度上昇を追跡するために、３０分ごとに再決定された。
【表３】
2019518097.tif 000018
【表４】
2019518097.tif 000019
【０１２０】
この結果は、ＤＢＴＬの場合、触媒含水量（例９及び１０）がポットライフに何ら影響を及ぼさないことが分かったことを示している。対照的に、熱潜在性触媒は、混合系における水の含有量に応じてポットライフの差異を示す。系内の３５０ｐｐｍの水（比較例１）では、ポットライフは、本発明の例２〜８よりも著しく短い（比較例９及び１０と同様に）。
【０１２１】
ケーニヒ振り子減衰による硬度決定
硬度決定のために、ポットライフ決定のために製造されたクリアコート配合物を、いずれの場合も、架橋及びその後の休止時間後に１２０μｍの膜キャスティングフレームを使用して３枚のガラスシートに適用した。室温で１５分間のフラッシュオフ時間の後、いずれの場合も、１枚のガラス板を６０℃の再循環空気乾燥キャビネット中で３０分間乾燥し、さらに１枚を８０℃で３０分間乾燥させた後、第３のガラス板を２３℃及び５０％の相対大気湿度の気候調節室に置いた。再循環空気乾燥キャビネット内で乾燥したガラス板の場合、ケーニヒ振り子減衰は、気候調節室で３時間後にＩＳＯ１５２２に従って決定した。３枚すべてのガラス板のケーニヒ振り子減衰を気候調節室で２４時間後に再決定した。
【表５】
2019518097.tif 000020
【表６】
2019518097.tif 000021
【０１２２】
二成分系への水分の添加により、硬度の発現及びこれに伴う物理的特性が不利に変化しないことが実証された。熱潜在性触媒の触媒活性も保持される。
【０１２３】
本発明によれば、熱潜在性触媒と組み合わせて水分を添加することにより、温度を上げることによって適用された二成分系を硬化させるための熱潜在性触媒の触媒活性に悪影響を及ぼすことなく、二成分系の再現可能に延長されたポットライフを実証することができる。
【国際調査報告】
2019518097.tif 000028
2019518097.tif 000029
2019518097.tif 000030
2019518097.tif 000031
2019518097.tif 000032
2019518097.tif 000033
2019518097.tif 000034
2019518097.tif 000035